Brevet FR3049604A1 (20171006)
REVENDICATIONS1. Procédé de préparation de particules de platine liées à un matériau carboné, lesdites particules étant greffées par des greffons consistant en au moins un polymère comprenant au moins un motif répétitif styrénique porteur d'au moins un groupe conducteur de protons, ledit procédé comprenant : a) une étape de préparation desdites particules de platine liées à un matériau carboné comprenant une opération de chauffage sous micro-ondes d'un mélange comprenant un sel de platine, ledit matériau carboné et au moins un composé polyol, moyennent quoi sont obtenues lesdites particules ; b) une étape de préparation d'au moins un polymère éthylénique par polymérisation ATRP d'un monomère éthylénique avec un amorceur ATRP répondant à la formule (I) suivante : o o I0-R1-s_s_Ri_o A/ y R2_z z_R2 (I) dans laquelle : -les groupes Rl représentent, indépendamment l'un de l'autre, un groupe espaceur organique ; -les groupes Z représentent, indépendamment l'un de l'autre, une liaison simple ou un groupe espaceur organique ; -les groupes R2 représentent, indépendamment l'un de l'autre, un atome d'halogène ; le polymère résultant répondant à la formule (II) suivante : 3049604 S60104 FG-P 36 o o 0R1SSR10 I 1 R2 ±Z Z-(-+R2 ni ni (Il) dans laquelle Y correspond au motif répétitif styrénique porteur d'au moins un groupe conducteur de protons et ni au nombre de répétition du motif répétitif 5 pris entre parenthèses, les Ri, R2 et Z étant tels que définis ci-dessus ; c) une étape de mise en contact des particules obtenues en a) avec le polymère obtenu en b), moyennant quoi l'on obtient des particules greffées par des greffons de formule (III) suivante : o -{- S -R1-0 I Z-EY -R2 ni 10 (III) l'accolade indiquant l'endroit par lequel les greffons sont liés, de manière covalente, aux particules et les Ri, R2, Z, Y et ni étant tels que définis ci-dessus.\n<CLM>\1\tProcédé selon la revendication 1, dans lequel le sel de platine est un 15 sel d'halogénure de platine.\n<CLM>\1\tProcédé selon la revendication 1 ou 2, dans lequel le matériau carboné est du graphite, du noir de carbone, des fibres de carbone, des tubes de carbone ou du graphène. 20\n<CLM>\1\tProcédé selon l'une quelconque des revendications précédentes, dans lequel le matériau carboné est du noir de carbone. 3049604 S60104 FG-P 37\n<CLM>\1\tProcédé selon l'une quelconque des revendications précédentes, dans lequel le composé polyol est un composé hydrocarboné comprenant au moins deux atomes de carbone porteurs chacun d'au moins un groupe -OH. 5\n<CLM>\1\tProcédé selon l'une quelconque des revendications précédentes, dans lequel le composé polyol est l'éthylèneglycol.\n<CLM>\1\tProcédé selon l'une quelconque des revendications précédentes, dans lequel l'étape a) est réalisée à un pH basique. 10\n<CLM>\1\tProcédé selon l'une quelconque des revendications précédentes, dans lequel Rl et Z représentent, indépendamment l'un de l'autre, un groupe alkylène.\n<CLM>\1\tProcédé selon l'une quelconque des revendications précédentes, 15 dans lequel les groupes -Z-R2 sont situés en position para par rapport aux groupes -COQ-.\n<CLM>\1\tProcédé selon l'une quelconque des revendications précédentes, dans lequel l'amorceur ATRP est un composé de formule (IV) suivante : 20 CI ci/\s /\`' CI s (IV)\n<CLM>\1\tProcédé selon l'une quelconque des revendications précédentes, dans lequel le groupe conducteur de protons est un groupe acide sulfonique -503H, un 25 groupe acide carboxylique -CO2H ou un groupe acide phosphonique -P03H2, ces groupes pouvant être présents éventuellement sous forme de sels. 3049604 S60104 FG-P 38\n<CLM>\1\tProcédé selon l'une quelconque des revendications précédentes, dans lequel le monomère styrénique est un monomère de formule (V) suivante : \ Z1- E (V) 5 dans laquelle : -Z1 correspond à un groupe phénylène ; et -E correspond à un groupe conducteur de protons, éventuellement sous forme d'un sel. 10\n<CLM>\1\tProcédé selon l'une quelconque des revendications précédentes, dans lequel le monomère styrénique est un monomère styrènesulfonate de sodium.\n<CLM>\1\tParticules de platine susceptibles d'être obtenues par un procédé selon l'une quelconque des revendications 1 à 13, lesdites particules de platine étant liées 15 à un matériau carboné et étant greffées par des greffons de formule (III) suivante : 0 -{-S-R1-0 Z-EY -)-R2 (III) dans laquelle R1, R2, Z, Y et n, répondent à la même définition que celles de la revendication\n<CLM>\1\t20\n<CLM>\1\tParticules selon la revendication 14, dans lesquelles Y est un motif répétitif issu de la répétition d'un monomère styrènesulfonate de sodium. 3049604 S60104 FG-P 39\n<CLM>\1\tElectrode comprenant des particules telles que définies selon l'une quelconque des revendications 14 ou\n<CLM>\1\t17. Pile à combustible comprenant au moins un assemblage électrode- 5 membrane-électrode, dans lequel au moins une de ses électrodes est une électrode telle que définie à la revendication 16.